РАСПЛАВЛЯЕМЫЙ ЭЛЕКТРОЛИТ ДЛЯ ХИМИЧЕСКОГО ИСТОЧНИКА ТОКА
FUSED ELECTROLYTE FOR CHEMICAL CURRENT SOURCE

Изобретение относится к области электротехнической промышленности, в частности к разработке расплавляемых электролитов для химических источников тока на основе солей лития и рубидия.
Известен электролит для химических источников тока, включающий хлорид и хромат лития (Посыпайко В.И., Алексеева Е.А. и др. Диаграммы плавкости солевых систем. Ч. III. Двойные системы с общим катионом. М.: «Металлургия», 1979. 108 С). Однако он имеет высокую температуру плавления 395°С.
Наиболее близким по технической сущности и достигаемому результату является электролит для химических источников тока, включающий хлорид лития и хлорид рубидия, с температурой плавления 314°С (Посыпайко В.И., Алексеева Е.А. и др. Диаграммы плавкости солевых систем. Ч. II. Двойные системы с общим анионом. М.: «Металлургия», 1977. 122 С).
Однако этот электролит имеет температуру плавления выше на 23°С, что снижает диапазон использования его по температуре и дополнительно увеличивает энергозатраты на приведение в рабочее состояние.
Новизна заявляемого состава по сравнению с известными заключается в том, что в солевую смесь из хлоридов лития и рубидия дополнительно введен хромат лития.
Техническим результатом является снижение температуры плавления солевого состава.
Технический результат достигается тем, что в качестве солевой смеси взяты хлориды лития и рубидия и дополнительно хромат лития при следующем соотношении компонентов, мас. %:
Хлорид лития
28,16-29,73
Хлорид рубидия
56,98-59,00
Хромат лития
12,84-14,65
Предложенный электролит готовится следующим образом. Исходные предварительно обезвоженные соли взвешивают, помещают в платиновом микротигле в печь нагрева шахтного типа и переплавляют. Соотношения ингредиентов и температуры плавления составов для заявляемых пределов следующие:
Пример 1
0,0867 г (28,89 мас. %) хлорида лития + 0,1730 г (57,68 мас. %) хлорида рубидия + 0,0403 г (13,44 мас. %) хромата лития
Температура плавления равна 291°С.
Пример 2
0,0892 г (29,73 мас. %) хлорида лития + 0,1721 г (57,35 мас. %) хлорида рубидия + 0,0387 г (12,92 мас. %) хромата лития
Температура плавления равна 294°С.
Пример 3
0,0851 г (28,37 мас. %) хлорида лития + 0,1709 г (56,98 мас. %) хлорида рубидия + 0,0439 г (14,65 мас. %) хромата лития
Температура плавления равна 293°С.
Пример 4
0,0845 г (28,16 мас. %) хлорида лития + 0,1770 г (59,00 мас. %) хлорида рубидия + 0,0385 г (12,84 мас. %) хромата лития
Температура плавления равна 295°С.
Пример 5
0,0917 г (30,58 мас. %) хлорида лития + 0,1698 г (56,60 мас. %) хлорида рубидия + 0,0384 г (12,82 мас. %) хромата лития
Температура плавления равна 305°С.
Пример 6
0,0836 г (27,88 мас. %) хлорида лития + 0,1679 г (55,95 мас. %) хлорида рубидия + 0,0485 г (16,17 мас. %) хромата лития
Температура плавления равна 297°С.
Пример 7
0,0825 г (27,49 мас. %) хлорида лития + 0,1801 г (60,03 мас. %) хлорида рубидия + 0,0374 г (12,48 мас. %) хромата лития
Температура плавления равна 297°С.
За заявленными пределами состав не является однофазным и имеет более высокую температуру плавления.
В таблице приведены сравнительные характеристики заявляемого состава и состава, выбранного в качестве прототипа.
Заявляемый электролит имеет существенное преимущество по сравнению с известными: на 19-23°С снижена температура плавления, что снижает энергозатраты на приведение электролита в рабочее состояние и расширяет температурный диапазон использования электролита.